(57)【要約】デジタル情報に基づき露光、現像してカラープリントを作成するハロゲン化銀カラー写真感光材料及びその画像形成方法に関し、特に、露光光源や露光方式等が異なる様々なデジタル露光装置で露光した場合でも、文字画像の再現性が向上するハロゲン化銀カラー写真感光材料及びその画像形成方法を提供する。このハロゲン化銀写真感光材料は、１画素当たり１０−１０秒以上、１０−３秒以下の露光時間で露光した後、発色現像処理して得られた色画像の有効階調領域（ＶＥ）が最大となる色画像形成層のＶＥ値と、最小となる色画像形成層のＶＥ値との差（ΔＶＥ）が、０以上、０．２以下であることが特徴である。【特許請求の範囲】
【請求項１】
支持体上に、感光性ハロゲン化銀を含有するイエロー色画像形成層、マゼンタ色画像形成層、シアン色画像形成層を各々少なくとも１層有するハロゲン化銀カラー写真感光材料において、１画素当たり１０−１０秒以上、１０−３秒以下の露光時間で露光した後、発色現像処理して得られた色画像の有効階調領域（ＶＥ）が最大となる色画像形成層のＶＥ値と、最小となる色画像形成層のＶＥ値との差（ΔＶＥ）が、０以上、０．２以下であることを特徴とするハロゲン化銀カラー写真感光材料。
【請求項２】
支持体上に、感光性ハロゲン化銀を含有するイエロー色画像形成層、マゼンタ色画像形成層、シアン色画像形成層を各々少なくとも１層有するハロゲン化銀カラー写真感光材料において、少なくとも１つの色画像形成層が４当量カプラーを含有することを特徴とする請求の範囲第１項に記載のハロゲン化銀カラー写真感光材料。
【請求項３】
支持体上に、感光性ハロゲン化銀を含有するイエロー色画像形成層、マゼンタ色画像形成層、シアン色画像形成層を各々少なくとも１層有するハロゲン化銀カラー写真感光材料において、少なくとも１つの色画像形成層が周期表第８族〜１０族の金属を含むハロゲン化銀粒子を含有することを特徴とする請求の範囲第１項または第２項に記載のハロゲン化銀カラー写真感光材料。
【請求項４】
前記周期表第８族〜１０族の金属が、少なくともニトロシル及びイミダゾールから選ばれる一つの配位子を有する金属錯体としてハロゲン化銀粒子に含有されていることを特徴とする請求の範囲第３項に記載のハロゲン化銀カラー写真感光材料。
【請求項５】
請求の範囲第１項から第４項のいずれか１項に記載のハロゲン化銀カラー写真感光材料に、１画素当たり１０−１０秒以上、１０−３秒以下の露光時間で露光を施した後、発色現像処理することを特徴とする画像形成方法。
【発明の詳細な説明】
【技術分野】  本発明は、デジタル情報に基づき露光、現像してカラープリントを作成するハロゲン化銀カラー写真感光材料及びその画像形成方法に関し、特に、露光光源や露光方式等が異なる様々なデジタル露光装置で露光した場合でも、文字画像の再現性が向上するハロゲン化銀カラー写真感光材料及びその画像形成方法に関する。また、ハイライト部のプリント安定性が改善されたプリントが得られるハロゲン化銀カラー写真感光材料及びその画像形成方法に関する。
【背景技術】  近年、コンピューターの演算能力の向上やネットワーク技術の進歩に合わせて、画像をデジタルデータとして取り扱う機会が急速に増加している。デジタルカメラで撮影された画像情報、あるいはフィルム、プリントからスキャナなどを用いてデジタルデータ化された画像情報は、コンピューター上で編集加工したり、さらには文字やイラスト等のデータを付加したりすることも比較的容易に行える。このようなデジタル化された画像情報に基づいたハードコピーを作成するハードコピー材料には、例えば、昇華型熱転写プリント、溶融型熱転写プリント、インクジェットプリント、静電転写型プリント、サーモオートクロームプリント、ハロゲン化銀カラー写真感光材料等が挙げられるが、中でも、ハロゲン化銀カラー写真感光材料（以下、単に感光材料ともいう）は、高感度であること、階調性に優れていること、画像保存性に優れていること、低コストであること等、他のプリント材料に比べて非常に優れた特性を有している。特に高品質なハードコピーの作成用として、今日盛んに用いられている。
デジタルデータ化された画像情報は、コンピューター上での編集加工が比較的容易に行えるため、例えば、人物、風景、静物等の写真撮影データに基づいた画像等（以下、「シーン画像」と称す）と、文字画像（特に、細くて小さな黒文字画像）が混在する画像を扱う機会が増加している。そのため、デジタルデータに基づく画像出力においては、シーン画像はより自然に、文字画像は滲みなく再現させるという２つの要求を同時に満足する必要がある。
デジタルデータ化された画像情報に基づいて露光を行うデジタル露光装置として、現在多くの機種が販売されており、また、露光光源や制御装置等の進歩と相まって新しいデジタル露光装置も数多く研究開発されている。これらのデジタル露光装置の中でも、露光光源としてレーザーやＬＥＤのように光源波長分布がシャープなものを用いる装置が主流になりつつある。しかし、各種デジタル露光装置が搭載しているレーザーやＬＥＤの種類は統一されているわけではなく、露光装置毎に露光波長が異なる場合が多い。さらに、同じ露光光源を用いていても、露光ビームの重なり比率、隣接画素との露光時間間隔、１画素あたりの露光時間及び露光強度など、様々な点において異なる場合が多い。そのため、露光装置が異なると、再現されるプリント品質が変動し、特に文字画像の輪郭に色滲みを生じてしまう場合があり、その改善が望まれていた。
また、デジタル露光装置の種類によっては、低露光量域での光量を安定に制御することが難しいためか、同じデジタルデータを用いてプリントしたにもかかわらず、ハイライト領域でのプリント濃度にばらつきが生じる場合があり、その軽減が望まれていた。
露光装置毎に、あるいは使用環境毎に感光材料を最適化することで、このような問題は軽減できるが、市場に展開されているデジタル露光装置の種類は数多く、また、今後も増え続けていくことが予想され、現実的な対応ではない。このような状況下において、どのような露光装置を用いても、また使用環境が変化しても、文字輪郭がシャープでかつ滲みが小さく、またハイライト領域での濃度ばらつきが軽減された美しいプリントが得られるハロゲン化銀カラー写真感光材料及びその画像形成方法が望まれていた。
上記各課題に対して、プリント画質を向上するための方法として、例えば、特開平３−１５８８４７号には、一定濃度域におけるポイントガンマの平均値及びその変動幅を制御する方法が開示されているが、ここでは露光ムラの軽減に主眼がおかれ、文字画像の色滲みの低減については何も言及されていない。また、特開平８−３６２４７号には瞬間コントラストと露光量の関係を規定する方法が開示されている。また、特開平９−１７１２３７号には、一定露光範囲内における最大ガンマ、及びフィルインＤｍａｘ濃度を一定値以上にする方法が開示されている。さらに、特開２０００−３２１７３０号には広範囲の露光時間において画質を改善するために、１０００ナノ秒から０．５秒の露光範囲における各色画像形成層のインマックス濃度低下率を一定値以下に抑える方法が開示されている。しかし、これらいずれの方法も、露光装置の特性に依らず文字画像の色滲みの軽減、またハイライト領域での濃度ばらつきを軽減の両立については何ら言及されていなかった。
本発明の目的は、デジタル情報に基づき露光、現像してカラープリントを作製するハロゲン化銀カラー写真感光材料及びその画像形成方法に関し、特に、露光光源や露光方式等が異なる様々なデジタル露光装置で露光した場合でも、文字画像の再現性が向上し、更には、ハイライト部のプリント安定性が改善されたプリントが得られるハロゲン化銀カラー写真感光材料及びその画像形成方法を提供するものである。
【発明の開示】
本発明の上記目的は、下記の各々の構成により達成される。
（１）  支持体上に、感光性ハロゲン化銀を含有するイエロー色画像形成層、マゼンタ色画像形成層、シアン色画像形成層を各々少なくとも１層有するハロゲン化銀カラー写真感光材料において、１画素当たり１０−１０秒以上、１０−３秒以下の露光時間で露光した後、発色現像処理して得られた色画像の有効階調領域（ＶＥ）が最大となる色画像形成層のＶＥ値と、最小となる色画像形成層のＶＥ値との差（ΔＶＥ）が、０以上、０．２以下であることを特徴とするハロゲン化銀カラー写真感光材料。
（２）  支持体上に、感光性ハロゲン化銀を含有するイエロー色画像形成層、マゼンタ色画像形成層、シアン色画像形成層を各々少なくとも１層有するハロゲン化銀カラー写真感光材料において、少なくとも１つの色画像形成層が４当量カプラーを含有することを特徴とする（１）に記載のハロゲン化銀カラー写真感光材料。
（３）  支持体上に、感光性ハロゲン化銀を含有するイエロー色画像形成層、マゼンタ色画像形成層、シアン色画像形成層を各々少なくとも１層有するハロゲン化銀カラー写真感光材料において、少なくとも１つの色画像形成層が周期表第８族〜１０族の金属を含むハロゲン化銀粒子を含有することを特徴とする（１）または（２）に記載のハロゲン化銀カラー写真感光材料。
（４）  前記周期表第８族〜１０族の金属が、少なくともニトロシル及びイミダゾールから選ばれる１つの配位子を有する金属錯体としてハロゲン化銀粒子に含有されていることを特徴とする（３）に記載のハロゲン化銀カラー写真感光材料。
（５）  （１）〜（４）のいずれか１項に記載のハロゲン化銀カラー写真感光材料に、１画素当たり１０−１０秒以上、１０−３秒以下の露光時間で露光を施した後、発色現像処理することを特徴とする画像形成方法。
【発明を実施するための最良の形態】  本発明は、１画素当たり１０−１０秒以上、１０−３秒以下の露光時間で露光した後、発色現像処理して得られた色画像の有効階調領域（ＶＥ）が最大となる色画像形成層のＶＥ値と、最小となる色画像形成層のＶＥ値との差（ΔＶＥ）が、０以上、０．２以下であることを特徴とする。
通常、画像情報をデジタル化して扱う場合、オリジナル画像を細かいマス目状に区切り、マス目毎に濃度情報をデジタル化して扱う方式が一般的である。本発明においては、このオリジナル画像をマス目状に区切って取り扱った場合の最小単位を１画素とする。従って、１画素当たりの露光時間とは、この１画素分のデジタルデータに基づいて、光ビームの強度或いは照射時間を制御している時間と考えることができる。
本発明における有効階調領域（ＶＥ）とは、グレースケール出力時のポイントガンマの値が１．０以上となる露光量領域として定義する。本発明者らは鋭意検討を進めた結果、この露光領域はデジタル露光時のプリント画質に対する影響が大きく、特に文字画像の滲みに対する影響が大きいことが分かった。
本発明におけるΔＶＥとは、上述のようにして求められた有効階調領域（ＶＥ）が最大となる色画像形成層のＶＥ値と、最小となる色画像形成層のＶＥ値との差（ΔＶＥ）を表す。ΔＶＥの値が小さい場合、イエロー、マゼンタ及びシアン画像のバランスが比較的良好に維持されるため、特に文字輪郭の色滲みの発生が軽減されると推定される。
本発明においては、１画素当たりの露光時間が１０−１０秒以上、１０−３秒以下となる露光条件で、本発明で規定する要件を満たすことにより、本発明の目的とする効果を得ることができるが、本発明の効果をより明確とするためには、以下のような評価方法を好ましく用いることができる。
すなわち、光ビームのラスター間重なりが５〜５０％の範囲内となるように調整したレーザー走査露光装置を用いて、露光量を変化させながら１ｃｍ四方のパッチを感光材料上に露光していき、下記発色現像液（ＣＤＣ−１）を用いて、３７±０．５℃で４５秒間の発色現像（なお、発色現像後には、通常の漂白定着及び水洗または安定化処理を施す）を行って得られた試料のグレーパッチ部の反射濃度を測定し、横軸：露光量（ＬｏｇＥ）、縦軸：反射濃度（Ｄ）から構成される特性曲線を作成し、次いでステップ毎に露光量に対する濃度の微分値を計算してポイントガンマを求めることができる。
〔発色現像液（ＣＤＣ−１）〕
純水                                                          ８００ｍｌ
トリエチレンジアミン                                                ２ｇ
ジエチレングリコール                                              １０ｇ
臭化カリウム                                                  ０．０２ｇ
塩化カリウム                                                    ４．５ｇ
亜硫酸カリウム                                                ０．２５ｇ
Ｎ−エチル−Ｎ−（β−メタンスルホンアミドエチル）−３−メチル−４−
アミノアニリン硫酸塩                                          ４．０ｇ
Ｎ，Ｎ−ジエチルヒドロキシルアミン                              ５．６ｇ
トリエタノールアミン                                          １０．０ｇ
ジエチレントリアミン五酢酸ナトリウム塩                          ２．０ｇ
炭酸カリウム                                                      ３０ｇ
水を加えて全量を１リットルとし、硫酸または水酸化カリウムによりｐＨを１０．１に調整する。
本発明においては、少なくとも１つの色画像形成層に４当量カプラーを用いることが、ハイライト領域でのプリント安定性の改善効果を高める観点から特に好ましい。４当量カプラーを用いることでハイライト領域のプリント安定性が向上する理由は明確ではないが、発色色素を形成するのに必要なキノンジイミンが２分子必要であることが、ノイズ的に発生してしまったキノンジイミンによる発色色素形成を抑制していることが要因の一つとして推測される。中でも、下記一般式（１）で表される４当量カプラーである場合、視覚的に見たハイライト領域のプリント安定性効果が大きく、特に好ましい態様である。
本発明がより効果を発揮する感光材料は、マゼンタカプラーとして４当量の５−ピラゾロンマゼンタカプラーを含有することであり、特に、一般式（１）に示す４当量の５−ピラゾロンマゼンタカプラーを含有するものである。
一般式（１）
2004010217.tif 000002
上記一般式（１）において、Ｒ５１はカルボンアミド基、アニリノ基を表し、Ｒ５２は置換基を有してもよいフェニル基を表す。一般式（１）のカプラーの中でも、特にカルボンアミド基を有するものが好ましい。これらのカプラーはポリマーカプラーであってもよい。４当量の５−ピラゾロンマゼンタカプラーとしては、公知のものを用いることができる。例えば、特公平５−８４１５号公報第１２頁〜第２１頁に記載された４等量マゼンタカプラー（Ｍ−１）〜（Ｍ−３８）を挙げることができる。
本発明においては、少なくとも一つの色画像形成層が、周期表第８族〜１０族の金属を含有してなるハロゲン化銀粒子を含有してなる態様が、高い最高濃度とハイライト領域でのプリント安定性の両立の観点から特に好ましい。周期表第８族〜１０族の金属としては、鉄、イリジウム、白金、パラジウム、ニッケル、ロジウム、オスミウム、ルテニウム、コバルト等が好ましく用いられる金属として挙げられるが、中でも、鉄、イリジウム、ロジウム、オスミウム、ルテニウムが特に好ましい。これら金属は、塩や錯塩の形態でハロゲン化銀乳剤に添加することができる。
前記金属が錯体を形成する場合には、その配位子またはイオンとしては、例えば、シアン化物イオン、チオシアン酸イオン、イソチオシアン酸イオン、シアン酸イオン、塩化物イオン、臭化物イオン、沃化物イオン、硝酸イオン、カルボニル、アンモニア等を挙げることができる。中でも、シアン化物イオン、チオシアン酸イオン、イソチオシアン酸イオン、塩化物イオン、臭化物イオン等が好ましい。
ニトロシル又はチオニトロシル配位子と、周期律表の第８〜１０族から選ばれた遷移金属とを含む遷移金属錯体である場合、特に好ましい。
これは、一般に以下の構造式によって規定することができる。
〔ＴＥ１４（ＮＺ）Ｅ２〕ｒ
上記式中、Ｔは周期律表の第８族〜第１０族から選ばれた遷移金属であり、Ｚは酸素又は硫黄であって、窒素と一緒にニトロシル配位子又はチオニトロシル配位子を形成し、Ｅ１及びＥ２は、各々ニトロシル配位子又はチオニトロシル配位子とは別の配位子を表し、ｒは０、−１、−２又は−３である。この遷移金属は、周期律表の第８族から選ばれることが好ましい。最適には、オスミウム又はルテニウムである。
上記のＥ１で表される好ましい配位子の具体例としては、アクオ配位子、ハロゲン化物配位子、シアン化物配位子、シアネート配位子、チオシアネート配位子、セレノシアネート配位子、テルロシアネート配位子及びアジド配位子が挙げられる。化合物例としては、特開平８−２１１５３０号公報明細書の段落番号（００１６）〜同（００２３）に記載の、化合物ＴＭＣ−１〜ＴＭＣ−１２６が挙げられる。また、イミダゾール基を配位子として含有する錯体も好ましく用いられる。化合物例としては、特開２０００−１１２０５２号公報明細書の段落番号（００５４）〜（００５８）に記載の化合物が挙げられる。
ハロゲン化銀粒子に前述の金属を含有させるためには、該金属化合物をハロゲン化銀粒子の形成前、ハロゲン化銀粒子の形成中、ハロゲン化銀粒子の形成後等、物理熟成中の各工程における任意の時期で添加すればよい。また、添加においては、重金属化合物の溶液を粒子形成工程の全体或いは一部に亘って連続的に行うことができる。
前記重金属化合物をハロゲン化銀乳剤中に添加するときの量はハロゲン化銀１モル当り１×１０−９モル以上、１×１０−２モル以下がより好ましく、特に１×１０−８モル以上、５×１０−５モル以下が好ましい。
本発明のハロゲン化銀カラー写真感光材料を用いて、写真画像を形成するには、デジタル画像データに基づいて１画素当たりの露光時間が１０−１０秒以上、１０−３秒以下となるような露光方式を用いることが好ましい。中でも光ビームによる走査露光方式が、高いプリント生産性を維持しながら高品質なプリントが得られるという観点で好ましく用いることができる。
本発明に好ましく用いられる光ビームによる走査露光は、通常、光ビームによる線状露光（ラスター露光：主走査）と、この線状露光方向に対して垂直方向への感光材料の相対的な移動（副走査）の組み合わせで行われることが一般的である。例えば、円筒状のドラムの外周あるいは内周に感光材料を固定し、光ビームを照射しながらドラムを回転させることで主走査を行うと同時に、光源をドラムの回転方向に対して垂直に移動させることで副走査を行う方式（ドラム方式）や、回転させたポリゴンミラーに光ビームを照射することで反射ビームをポリゴンミラーの回転面と水平に走査（主走査）するとともに、感光材料をポリゴンの回転面に対して垂直に搬送することで副走査を行う方式（ポリゴン方式）等が多く用いられている。ドラム方式においては、ドラム径やドラムの回転速度を調整することで主走査速度を調整でき、光源の移動速度を調整することで副走査速度を調整できる。また、ポリゴン方式ではポリゴンの大きさ、面数、回転速度等を調整することで主走査速度を調整でき、感光材料の搬送速度を調整することで副走査速度を調整できる。
光ビームのラスター間重なりは、主走査速度と副走査速度のタイミングを調整することで、適宜コントロールすることができる。また、光源をアレイ状に並べた露光ヘッドを用いた場合には、個々の光源の間隔を適宜調整することで光ビームのラスター間重なりをコントロールすることができる。
本発明に用いることができる露光光源の種類としては、発光ダイオード（ＬＥＤ）、ガスレーザー、半導体レーザー（ＬＤ）、ＬＤあるいはＬＤを励起光源として用いた固体レーザーと第２高調波変化素子（いわゆるＳＨＧ素子）との組み合わせ、有機あるいは無機ＥＬ素子、蛍光表示管等の公知の光源をいずれも用いることができる。また、ＰＬＺＴ素子、ＤＭＤ素子、あるいは液晶のようなシャッター素子とハロゲンランプのような光源及びカラーフィルターを組み合わせたような光源も好ましく用いることができる。
本発明のハロゲン化銀写真感光材料では、上記説明した構成要素の以外に、例えば、ハロゲン化銀写真乳剤、乳剤添加剤、増感方法、カブリ防止剤、安定剤、イラジエーション防止染料、蛍光増白剤、イエローカプラー、マゼンタカプラー、シアンカプラー、分光増感色素、乳化分散法、界面活性剤、色濁り防止剤、バインダー、硬膜剤、滑り剤やマット剤、支持体、青味付剤や赤味付剤、塗布方法、露光方法、発色現像主薬、処理方法、現像処理装置、処理剤などとしては、特開平１１−３４７６１５号公報明細書、９頁左２２行目の段落番号（００４４）〜１４頁左１７行目の段落番号（０１０６）に記載の方法を使用することができる。
次に、実施例を挙げて本発明を具体的に説明するが、本発明の実施態様はこれらに限定されるものではない。
【実施例１】（試料１０１の作製）
坪量１８０ｇ／ｍ２の紙パルプの両面に高密度ポリエチレンをラミネートし、紙支持体を作製した。但し、乳剤層を塗布する側には、表面処理を施したアナターゼ型酸化チタンを１５質量％の含有量で分散して含む溶融ポリエチレンをラミネートし、反射支持体を作製した。この反射支持体をコロナ放電処理した後、ゼラチン下塗層を設け、さらに以下に示す構成の各層を塗設して、ハロゲン化銀写真感光材料である試料１０１を作製した。硬膜剤としては、Ｈ−１、Ｈ−２、防腐剤としては、Ｆ−１を使用した。
〔試料１０１の構成〕
第７層（保護層）                                        〔ｇ／ｍ２〕
ゼラチン                                                  １．００
ＤＢＰ                                                    ０．００２
ＤＩＤＰ                                                  ０．００２
二酸化珪素                                                ０．００３
第６層（紫外線吸収層）
ゼラチン                                                  ０．４０
ＡＩ−１                                                  ０．０１
紫外線吸収剤（ＵＶ−１）                                  ０．０８４
紫外線吸収剤（ＵＶ−２）                                  ０．０２７
紫外線吸収剤（ＵＶ−３）                                  ０．１１４
ステイン防止剤（ＨＱ−５）                                ０．０４
ＰＶＰ                                                    ０．０３
第５層（赤感性層）
ゼラチン                                                  １．３０
赤感性塩臭化銀乳剤（Ｅｍ−Ｒ）                            ０．２１
シアンカプラー（Ｃ−１）                                  ０．２５
シアンカプラー（Ｃ−２）                                  ０．０８
色素画像安定化剤（ＳＴ−１）                              ０．１０
ステイン防止剤（ＨＱ−１）                                ０．００４
ＤＢＰ                                                    ０．１０
ＤＯＰ                                                    ０．２０
第４層（紫外線吸収層）
ゼラチン                                                  ０．９４
紫外線吸収剤（ＵＶ−１）                                  ０．１９６
紫外線吸収剤（ＵＶ−２）                                  ０．０６３
紫外線吸収剤（ＵＶ−３）                                  ０．２６６
ＡＩ−１                                                  ０．０２
ステイン防止剤（ＨＱ−５）                                ０．１０
第３層（緑感性層）
ゼラチン                                                  １．３０
ＡＩ−２                                                  ０．０１
緑感性塩臭化銀乳剤（Ｅｍ−Ｇ）                            ０．１４
マゼンタカプラー（Ｍ−１）                                ０．２０
色素画像安定化剤（ＳＴ−３）                              ０．２０
色素画像安定化剤（ＳＴ−４）                              ０．１７
ＤＩＤＰ                                                  ０．１３
ＤＢＰ                                                    ０．１３
第２層（中間層）
ゼラチン                                                  １．２０
ＡＩ−３                                                  ０．０１
ステイン防止剤（ＨＱ−２）                                ０．０３
ステイン防止剤（ＨＱ−３）                                ０．０３
ステイン防止剤（ＨＱ−４）                                ０．０５
ステイン防止剤（ＨＱ−５）                                ０．２３
ＤＩＤＰ                                                  ０．０４
ＤＢＰ                                                    ０．０２
蛍光増白剤（Ｗ−１）                                      ０．１０
第１層（青感性層）
ゼラチン                                                  １．２０
青感性塩臭化銀乳剤（Ｅｍ−Ｂ）                            ０．２６
イエローカプラー（Ｙ−１）                                ０．７０
色素画像安定化剤（ＳＴ−１）                              ０．１０
色素画像安定化剤（ＳＴ−２）                              ０．１０
ステイン防止剤（ＨＱ−１）                                ０．０１
色素画像安定化剤（ＳＴ−５）                              ０．１０
画像安定剤Ａ                                              ０．１５
ＤＮＰ                                                    ０．０５
ＤＢＰ                                                    ０．１５
支持体：ポリエチレンラミネート紙（微量の着色剤を含有）
なお、上記の各ハロゲン化銀乳剤の添加量は、銀に換算して表示した。
以下に、上記試料１０１の作製に用いた各添加剤の詳細を示す。
ＤＢＰ  ：ジブチルフタレート
ＤＮＰ  ：ジノニルフタレート
ＤＯＰ  ：ジオクチルフタレート
ＤＩＤＰ：ジ−ｉ−デシルフタレート
ＰＶＰ  ：ポリビニルピロリドン
Ｈ−１  ：テトラキス（ビニルスルホニルメチル）メタン
Ｈ−２  ：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ−ｓｅｃ−ドデシルハイドロキノン
ＨＱ−３：２，５−ジ−ｓｅｃ−テトラデシルハイドロキノン
ＨＱ−４：２−ｓｅｃ−ドデシル−５−ｓｅｃ−テトラデシルハイドロキノン
ＨＱ−５：２，５−ジ〔（１，１−ジメチル−４−ヘキシルオキシカルボニル）ブチル〕ハイドロキノン
画像安定剤Ａ：Ｐ−ｔ−オクチルフェノール
2004010217.tif 000003
2004010217.tif 000004
2004010217.tif 000005
2004010217.tif 000006
［青感性ハロゲン化銀乳剤の調製］
４０℃に保温した２％ゼラチン水溶液１リットル中に下記（Ａ液）及び（Ｂ液）をｐＡｇ＝７．３、ｐＨ＝３．０に制御しつつ３０分かけて同時添加し、更に下記（Ｃ液）及び（Ｄ液）をｐＡｇ＝８．０、ｐＨ＝５．５に制御しつつ１８０分かけて同時添加した。この時、ｐＡｇの制御は特開昭５９−４５４３７号記載の方法により行い、ｐＨの制御は硫酸又は水酸化ナトリウム水溶液を用いて行った。
（Ａ液）
塩化ナトリウム                                            ３．４２ｇ
臭化カリウム                                              ０．０３ｇ
水を加えて                                                ２００ｍｌ
（Ｂ液）
硝酸銀                                                        １０ｇ
水を加えて                                                ２００ｍｌ
（Ｃ液）
塩化ナトリウム                                          １０２．７ｇ
Ｋ２ＩｒＣｌ６                              ４×１０−８モル／モルＡｇ
Ｋ４Ｆｅ（ＣＮ）６                          ２×１０−５モル／モルＡｇ
臭化カリウム                                                １．０ｇ
水を加えて                                                ６００ｍｌ
（Ｄ液）
硝酸銀                                                      ３００ｇ
水を加えて                                                ６００ｍｌ
添加終了後、花王アトラス社製デモールＮの５％水溶液と硫酸マグネシウムの２０％水溶液を用いて脱塩を行った後、ゼラチン水溶液と混合して平均粒径０．７１μｍ、粒径分布の変動係数０．０７、塩化銀含有率９９．５モル％の単分散立方体乳剤ＥＭＰ−１を得た。次に（Ａ液）と（Ｂ液）の添加時間および（Ｃ液）と（Ｄ液）の添加時間を変更した以外はＥＭＰ−１と同様にして平均粒径０．６４μｍ、粒径分布の変動係数０．０７、塩化銀含有率９９．５モル％の単分散立方体乳剤ＥＭＰ−１Ｂを得た。
上記ＥＭＰ−１に対し、下記化合物を用い６０℃にて最適に化学増感を行った。また、ＥＭＰ−１Ｂに対しても同様に最適に化学増感した後、増感されたＥＭＰ−１とＥＭＰ−１Ｂを銀量で１：１の割合で混合し、青感性ハロゲン化銀乳剤（Ｅｍ−Ｂ）を得た。
チオ硫酸ナトリウム                          ０．８ｍｇ／モルＡｇＸ
塩化金酸                                    ０．５ｍｇ／モルＡｇＸ
安定剤：ＳＴＡＢ−１                      ３×１０−４モル／モルＡｇＸ
安定剤：ＳＴＡＢ−２                      ３×１０−４モル／モルＡｇＸ
安定剤：ＳＴＡＢ−３                      ３×１０−４モル／モルＡｇＸ
増感色素：ＢＳ−１                        ４×１０−４モル／モルＡｇＸ
増感色素：ＢＳ−２                        １×１０−４モル／モルＡｇＸ
［緑感性ハロゲン化銀乳剤の調製］
（Ａ液）と（Ｂ液）の添加時間及び（Ｃ液）と（Ｄ液）の添加時間を変更する以外はＥＭＰ−１と同様にして平均粒径０．４０μｍ、変動係数０．０８、塩化銀含有率９９．５％の単分散立方体乳剤ＥＭＰ−２を得た。次に平均粒径０．５０μｍ、変動係数０．０８、塩化銀含有率９９．５％の単分散立方体乳剤ＥＭＰ−２Ｂを得た。
上記ＥＭＰ−２に対し、下記化合物を用い５５℃にて最適に化学増感を行った。またＥＭＰ−２Ｂに対しても同様に最適に化学増感した後、増感されたＥＭＰ−２とＥＭＰ−２Ｂを銀量で１：１の割合で混合し、緑感性ハロゲン化銀乳剤（Ｅｍ−Ｇ）を得た。
チオ硫酸ナトリウム                            １．５ｍｇ／モルＡｇＸ
塩化金酸                                      １．０ｍｇ／モルＡｇＸ
安定剤：ＳＴＡＢ−１                    ３×１０−４モル／モルＡｇＸ
安定剤：ＳＴＡＢ−２                    ３×１０−４モル／モルＡｇＸ
安定剤：ＳＴＡＢ−３                    ３×１０−４モル／モルＡｇＸ
増感色素：ＧＳ−１                      ４×１０−４モル／モルＡｇＸ
［赤感性ハロゲン化銀乳剤の調製］
（Ａ液）と（Ｂ液）の添加時間及び（Ｃ液）と（Ｄ液）の添加時間を変更する以外はＥＭＰ−１と同様にして平均粒径０．４０μｍ、変動係数０．０８、塩化銀含有率９９．５％の単分散立方体乳剤ＥＭＰ−３を得た。また平均粒径０．３８μｍ、変動係数０．０８、塩化銀含有率９９．５％の単分散立方体乳剤ＥＭＰ−３Ｂを得た。
上記ＥＭＰ−３に対し、下記化合物を用い６０℃にて最適に化学増感を行った。またＥＭＰ−３Ｂに対しても同様に最適に化学増感した後、増感されたＥＭＰ−３とＥＭＰ−３Ｂを銀量で１：１の割合で混合し赤感性ハロゲン化銀乳剤（Ｅｍ−Ｒ）を得た。
チオ硫酸ナトリウム                            １．８ｍｇ／モルＡｇＸ
塩化金酸                                      ２．０ｍｇ／モルＡｇＸ
安定剤：ＳＴＡＢ−１                    ３×１０−４モル／モルＡｇＸ
安定剤：ＳＴＡＢ−２                    ３×１０−４モル／モルＡｇＸ
安定剤：ＳＴＡＢ−３                    ３×１０−４モル／モルＡｇＸ
増感色素：ＲＳ−１                      １×１０−４モル／モルＡｇＸ
増感色素：ＲＳ−２                      １×１０−４モル／モルＡｇＸ
ＳＴＡＢ−１：１−（３−アセトアミドフェニル）−５−メルカプトテトラゾール
ＳＴＡＢ−２：１−フェニル−５−メルカプトテトラゾール
ＳＴＡＢ−３：１−（４−エトキシフェニル）−５−メルカプトテトラゾール
また、赤感性乳剤には、ＳＳ−１をハロゲン化銀１モル当り２．０×１０−３モル添加した。
上記各色感性乳剤の調製に用いた各化合物の詳細を、以下に示す。
2004010217.tif 000007
2004010217.tif 000008
このようにして、作製した試料を試料１０１とする。
（試料１０２、１０３の作製）
上記試料１０１の作製において、第３層のマゼンタカプラーを下記に示す組み合わせに変更し、更に各色感性層の乳剤混合量及び塗設量を調整し、下記の組み合わせとなるようにΔＶＥを調整した以外は試料１０１と同様にして、試料１０２、１０３を作製した。
2004010217.tif 000009
（各試料の評価）
このようにして作製した各試料に、以下のような走査露光、処理を行った。走査露光は、光源として半導体レーザー（発振波長６５０ｎｍ）、Ｈｅ−Ｎｅガスレーザー（発振波長５４４ｎｍ）、Ａｒガスレーザー（発振波長４５８ｎｍ）を用い、画像データに基づき各々のレーザービームに対してＡＯＭにより光量を変調しながら、ポリゴンに反射させて、感光材料上に主走査を行うと同時に、主走査方向に対して垂直方向に感光材料を搬送した（副走査）。１画素当たりの露光秒数は、１×１０−６秒とした。この時、ビーム径はＢＧＲ各々１００μｍであることを、ビームモニターを用いて確認した。次に、下記現像処理工程により現像処理を行い、文字入りポートレイト画像のカラープリントを作製した。
処理工程        処  理  温  度          時間        補充量
発色現像      ３８．０±０．３℃        ４５秒      ８０ｍｌ／ｍ２
漂白定着      ３５．０±０．５℃        ４５秒    １２０ｍｌ／ｍ２
安定化        ３０〜３４℃              ６０秒    １５０ｍｌ／ｍ２
乾  燥        ６０〜８０℃              ３０秒
現像処理液の組成を下記に示す。
〔発色現像液タンク液及び補充液〕          タンク液        補充液
純水                                      ８００ｍｌ    ８００ｍｌ
トリエチレンジアミン                            ２ｇ          ３ｇ
ジエチレングリコール                          １０ｇ        １０ｇ
臭化カリウム                              ０．０１ｇ          −
塩化カリウム                                ３．５ｇ          −
亜硫酸カリウム                            ０．２５ｇ      ０．５ｇ
Ｎ−エチル−Ｎ−（β−メタンスルホンアミドエチル）−３−メチル−４
−アミノアニリン硫酸塩                    ６．０ｇ    １０．０ｇ
Ｎ，Ｎ−ジエチルヒドロキシルアミン          ６．８ｇ      ６．０ｇ
トリエタノールアミン                      １０．０ｇ    １０．０ｇ
ジエチレントリアミン五酢酸五ナトリウム塩    ２．０ｇ      ２．０ｇ
蛍光増白剤（４，４′−ジアミノスチルベンジスルホン酸誘導体）
２．０ｇ      ２．５ｇ
炭酸カリウム                                  ３０ｇ        ３０ｇ
水を加えて全量を１リットルとし、タンク液はｐＨ＝１０．１０に、補充液はｐＨ＝１０．６０に調整する。
〔漂白定着液タンク液及び補充液〕
ジエチレントリアミン五酢酸第二鉄アンモニウム２水塩          ６５ｇ
ジエチレントリアミン五酢酸                                    ３ｇ
チオ硫酸アンモニウム（７０％水溶液）                    １００ｍｌ
２−アミノ−５−メルカプト−１，３，４−チアジアゾール    ２．０ｇ
亜硫酸アンモニウム（４０％水溶液）                    ２７．５ｍｌ
水を加えて全量を１リットルとし、炭酸カリウム又は氷酢酸でｐＨ＝５．０に調整する。
〔安定化液タンク液及び補充液〕
ｏ−フェニルフェノール                                    １．０ｇ
５−クロロ−２−メチル−４−イソチアゾリン−３−オン    ０．０２ｇ
２−メチル−４−イソチアゾリン−３−オン                ０．０２ｇ
ジエチレングリコール                                      １．０ｇ
蛍光増白剤（チノパールＳＦＰ）                            ２．０ｇ
１−ヒドロキシエチリデン−１，１−ジホスホン酸            １．８ｇ
塩化ビスマス（４５％水溶液）                            ０．６５ｇ
硫酸マグネシウム・７水塩                                  ０．２ｇ
ＰＶＰ                                                    １．０ｇ
アンモニア水（水酸化アンモニウム２５％水溶液）            ２．５ｇ
ニトリロ三酢酸・三ナトリウム塩                            １．５ｇ
水を加えて全量を１リットルとし、硫酸又はアンモニア水でｐＨ＝７．５に調整する。
このようにして得られた、各試料の文字入り画像の文字周辺の滲み度合いを視感評価し、滲みが認められないものを○、滲みが発生しているものを×とした。また、同一画像を繰り返し１００枚プリントし、顔画像部分の濃度安定性を視感評価し、濃度変動が殆ど認められないものを◎、ほぼ濃度変動がないものを○、濃度変動が認められるものを×とした。
このようにして得られた結果を下記に示す。
2004010217.tif 000010
【実施例２】  実施例１において、各層のハロゲン化銀乳剤の調製に用いたイリジウム錯体に追加する金属錯体として、化合物ＢＢ又は化合物ＢＣを使用し、更に、ΔＶＥを下記のように調整した以外は試料１０１と同様にして、試料２０１、２０２を作製し、実施例１と同様の評価を行った。
化合物ＢＢ：Ｏｓ（ＮＯ）Ｃｌ５
化合物ＢＣ：〔ＣｏＣｌ２（２−メチルイミダゾール）２〕
以上により得られた結果を、下記に示す。
2004010217.tif 000011
【産業上の利用の可能性】
以上のように、本発明のハロゲン化銀カラー写真感光材料は、文字周辺の滲みが少ない画像が得られた。また、多数枚、同一画像をプリントした場合の顔画像再現性が安定していた。また、実施例２から明らかなように、本発明のハロゲン化銀カラー写真感光材料は、イリジウム金属錯体を含有している場合、本発明の効果が大きく、特にニトロシル基含有錯体、イミダゾール基含有錯体を使用したときに本発明の効果が大きいことが分かる。
【国際調査報告】
2004010217.tif 000012
2004010217.tif 000013
2004010217.tif 000014
2004010217.tif 000015